(57)【特許請求の範囲】
【請求項１】
ステンレス鋼板と、前記ステンレス鋼板の少なくとも一方の面に形成されたクリヤ樹脂層とを具備し、
前記クリヤ樹脂層は、アクリル樹脂と、無機担体に有機防カビ剤が担持された担持体とを含有する熱硬化性樹脂組成物を含み、
前記クリヤ樹脂層の膜厚は、１０μｍ以下であり、
前記担持体の含有量が、前記熱硬化性樹脂組成物の総質量に対して０．５質量％以上であり、
前記有機防カビ剤がヨード系化合物である、クリヤ塗装ステンレス鋼板。
【請求項２】
前記熱硬化性樹脂組成物が抗菌剤をさらに含有する、請求項１に記載のクリヤ塗装ステンレス鋼板。
【請求項３】
前記熱硬化性樹脂組成物が撥水性樹脂をさらに含有する、請求項１または２に記載のクリヤ塗装ステンレス鋼板。
【請求項４】
前記熱硬化性樹脂組成物は、イソシアネート樹脂をさらに含有する、請求項１〜３のいずれか一項に記載のクリヤ塗装ステンレス鋼板。
【請求項５】
前記ヨード系化合物がジヨードメチルパラトリルスルホンである、請求項１〜４のいずれか一項に記載のクリヤ塗装ステンレス鋼板。
【発明の詳細な説明】
【技術分野】
【０００１】
本発明は、クリヤ塗装ステンレス鋼板に関する。
本願は、２０１８年３月１６日に、日本に出願された特願２０１８−０４９８６５号に基づき優先権を主張し、その内容をここに援用する。
【背景技術】
【０００２】
ステンレス鋼板の表面にクリヤ樹脂層が形成されたクリヤ塗装ステンレス鋼板は、ステンレス特有の美麗な金属光沢を活かした高級感のある外観が得られることから、家電製品の筺体や内装材、表装材に広く使われている。
家電製品の中には、炊事場やリネン室等の高温多湿環境下、あるいは水がかかる可能性がある箇所に適用されるものがある。これらの環境ではカビが増殖する恐れがあり、美観的な問題はもちろんのこと、衛生面において問題となることがある。【０００３】
そこで、金属等の基材表面に防カビ性を有する塗膜を設けて、カビの発生や増殖を抑制する方法が提案されている。
例えば、特許文献１には、ジンクオマジン、チアベンズイミダゾール等の有機系の抗菌・防カビ剤を含む塗料を塗装した塗装金属板が開示されている。
特許文献２には、有機防カビ剤として２−ｎ−オクチル−４−イソチアゾリン−３−オン、ビス（ピリジン−２−チオール−１−オキシド）亜鉛酸、３−ヨード−２−プロピルブチルカルバメートを含有する防カビ用塗膜が開示されている。【０００４】
ところで、クリヤ塗装ステンレス鋼板は、例えばステンレス鋼板の表面にクリヤ塗料を塗布し、乾燥（焼付け）してクリヤ樹脂層を形成することで得られる。
しかしながら、有機防カビ剤は耐熱性に乏しいため、有機防カビ剤を含むクリヤ塗料をステンレス鋼板の表面に塗布し、焼付けすると有機防カビ剤が失活してしまい、防カビ性を充分に発現できない。
【先行技術文献】
【特許文献】
【０００５】
【特許文献１】特開平１０−２６４３１０号公報
【特許文献２】特開２０１１−７９９６０号公報
【発明の概要】
【発明が解決しようとする課題】
【０００６】
本発明の課題は、防カビ性に優れたクリヤ塗装ステンレス鋼板を提供することにある。
【課題を解決するための手段】
【０００７】
本発明は以下の態様を有する。
［１］ステンレス鋼板と、前記ステンレス鋼板の少なくとも一方の面に形成されたクリヤ樹脂層とを具備し、前記クリヤ樹脂層は、アクリル樹脂と、無機担体に有機防カビ剤が担持された担持体とを含有する熱硬化性樹脂組成物を含み、前記担持体の含有量が、前記熱硬化性樹脂組成物の総質量に対して０．５質量％以上である、クリヤ塗装ステンレス鋼板。
［２］前記熱硬化性樹脂組成物が抗菌剤をさらに含有する、［１］に記載のクリヤ塗装ステンレス鋼板。
［３］前記熱硬化性樹脂組成物が撥水性樹脂をさらに含有する、［１］または［２］に記載のクリヤ塗装ステンレス鋼板。
［４］前記熱硬化性樹脂組成物は、イソシアネート樹脂をさらに含有する、［１］〜［３］のいずれか１つに記載のクリヤ塗装ステンレス鋼板。
【発明の効果】
【０００８】
本発明の一態様によれば、防カビ性に優れたクリヤ塗装ステンレス鋼板を提供できる。
【図面の簡単な説明】
【０００９】
【図１】本発明のクリヤ塗装ステンレス鋼板の一実施形態例を模式的に示す断面図である。
【発明を実施するための形態】
【００１０】
以下、本発明のクリヤ塗装ステンレス鋼板の一実施形態例について説明する。
図１は、本発明のクリヤ塗装ステンレス鋼板の一実施形態例を模式的に示す断面図である。本実施形態例のクリヤ塗装ステンレス鋼板１０は、ステンレス鋼板１１と、前記ステンレス鋼板１１の一方の面に形成された化成処理塗膜１２と、前記化成処理塗膜１２の表面に形成されたクリヤ樹脂層１３とを具備して構成されている。
なお、図１においては、説明の便宜上、寸法比は実際のものと異なったものである。
【００１１】
また、本実施形態において、「クリヤ」とは、可視光領域の光線透過率が３０％以上のことである。可視光領域の光線透過率は、分光光度計を用いて、３８０ｎｍ〜７５０ｎｍの波長範囲で測定した光線透過率である。
クリヤ樹脂層１３の可視光領域の光線透過率が３０％未満であると、可視光は僅かに透過しているものの、目視ではステンレス鋼板１１を殆ど見ることはできない。そのため、ステンレスの持つ美麗な外観を活かした意匠は得られない。
特に、クリヤ樹脂層１３の可視光透過率は４０％以上であることが好ましく、５０％以上であることがより好ましい。
【００１２】
「ステンレス鋼板」
ステンレス鋼板１１としては、フェライト系、マルテンサイト系、オーステナイト系、オーステナイト・フェライト系（二相系）など、一般に使用される公知のステンレス鋼板を用いることができる。
ステンレス鋼板１１の表面は、研磨処理が施されていてもよい。研磨処理としては、Ｎｏ．４研磨、ヘアライン（ＨＬ）研磨など、一般に使用される研磨方法が挙げられる。
【００１３】
「化成処理塗膜」
化成処理塗膜１２としては、アミノシラン系シランカップリング剤およびエポキシシラン系シランカップリング剤の一方または両方を含有する塗膜が好ましい。ステンレス鋼板１１とクリヤ樹脂層１３との間に、これらシランカップリング剤を含有する化成処理塗膜１２を有していれば、無公害なクロメートフリーにでき、さらにステンレス鋼板１１とクリヤ樹脂層１３との密着性を高くできる。
ここで、アミノシラン系カップリング剤としては、例えば、Ｎ−２（アミノエチル）３−アミノプロピルメチルジメトキシシラン、Ｎ−２（アミノエチル）３−アミノプロピルトリエトキシシラン、３−アミノプロピルトリメトキシシランなどが挙げられる。
エポキシ系シランカップリング剤としては、例えば、２−（３，４エポキシシクロヘキシル）エチルトリメトキシシラン、３−グリシドキシプロピルトリメトキシシラン、３−グリシドキシプロピルメチルジエトキシシランなどが挙げられる。
これらシランカップリング剤は１種を単独で使用してもよいし、２種以上を併用してもよい。
【００１４】
化成処理塗膜１２には、耐食性をさらに向上させるために、リン酸塩類、縮合リン酸、ポリリン酸、メタリン酸、ピロリン酸等のリン酸またはその塩類；アクリル樹脂、ウレタン樹脂、エポキシ樹脂、フェノール樹脂、ポリエステル、ポリオレフィン、アルキッド樹脂等の樹脂などが含まれてもよい。
【００１５】
化成処理塗膜１２の付着量は２〜５０ｍｇ／ｍ２であることが好ましい。化成処理塗膜１２の付着量が２ｍｇ／ｍ２未満であると、光沢および耐食性が低下しやすくなる。一方、付着量が５０ｍｇ／ｍ２を超えると、沸騰水試験後の塗膜表面にブリスターを生じることがある。化成処理塗膜１２の付着量の好ましい上限は３０ｍｇ／ｍ２であり、より好ましくは１０ｍｇ／ｍ２である。
化成処理塗膜１２の付着量は、蛍光Ｘ線分析にてＳｉＯ２量を測定することによって求めることができる。
【００１６】
「クリヤ樹脂層」
クリヤ樹脂層１３は、アクリル樹脂と、無機担体に有機防カビ剤が担持された担持体とを含有する熱硬化性樹脂組成物を含む塗膜である。詳細には、クリヤ樹脂層１３は、熱硬化性樹脂組成物を含む塗膜であり、熱硬化性樹脂組成物は、アクリル樹脂と、担持体とを含有する。担持体は、無機担体と、無機担体に担持された有機防カビ剤と、からなる。
【００１７】
＜熱硬化性樹脂組成物＞
熱硬化性樹脂組成物は、アクリル樹脂と、無機担体に有機防カビ剤が担持された担持体とを含有する。熱硬化性樹脂組成物は、抗菌剤、撥水性樹脂、架橋樹脂から選択される１種以上をさらに含有することが好ましく、硬化触媒をさらに含有してもよい。
【００１８】
（アクリル樹脂）
アクリル樹脂としては、架橋性官能基を有するアクリル樹脂が好ましい。架橋性官能基を有するアクリル樹脂はステンレス鋼板１１に対する密着性に優れるので、ステンレス鋼板１１とクリヤ樹脂層１３とがより良好に密着する。
ここで、「架橋性官能基」とは、ヒドロキシ基、カルボキシ基、アルコキシシラン基などから選ばれる１種または２種以上の官能基である。アクリル樹脂は架橋性官能基を１分子あたり、２つ以上有することが好ましい。
【００１９】
架橋性官能基を有するアクリル樹脂は、例えば非官能性単量体と架橋性官能基を有する重合性単量体とを反応させることで得られる。
非官能性単量体としては、例えばアクリル酸メチル、アクリル酸エチル、アクリル酸イソプロピル、アクリル酸ｎ−ブチル、アクリル酸２−エチルヘキシル、アクリル酸シクロヘキシル、メタクリル酸メチル、メタクリル酸エチル、メタクリル酸イソプロピル、メタクリル酸ｎ−ブチル、メタクリル酸ｎ−ヘキシル、メタクリル酸シクロへキシル、メタクリル酸ラウリル等の脂肪族または環式アクリート；メチルビニルエーテル、エチルビニルエーテル、ｎ−プロピルビニルエーテル、ｎ−ブチルビニルエーテル等のビニルエーテル類；スチレン、α−メチルスチレン等のスチレン類；アクリルアミド、Ｎ−メチロールアクリルアミド、ジアセトンアクリルアミド等のアクリルアミドなどが挙げられる。
これら非官能性単量体は１種を単独で使用してもよいし、２種以上を併用してもよい。
【００２０】
架橋性官能基を有する重合性単量体としては、ヒドロキシ基を有する単量体、カルボキシ基を有する単量体、アルコキシシラン基を有する単量体等が挙げられる。
ヒドロキシ基を有する単量体は、１分子中にヒドロキシ基と重合性不飽和二重結合をそれぞれ１つ以上含有する単量体である。このような単量体としては、例えばアクリル酸２−ヒドロキシエチル、メタクリル酸２−ヒドロキシエチル、アクリル酸ヒドキシプロピル、メタクリル酸ヒドロキシプロピル等のヒドロキシアルキルエステル；ラクトン変性水酸基含有ビニル重合モノマー（例えば、プラクセルＦＭ１、２、３、４、５、ＦＡ−１、２、３、４、５（以上、株式会社ダイセル製）等）などが挙げられる。
カルボキシ基を有する単量体は、１分子中にカルボキシ基と重合性不飽和二重結合をそれぞれ１つ以上含有する単量体である。このような単量体としては、例えばアクリル酸、メタクリル酸、イタコン酸、マレイン酸、フマル酸などが挙げられる。
アルコキシシラン基を有する単量体は、１分子中にアルコキシシラン基と重合性不飽和二重結合をそれぞれ１つ以上含有する単量体である。このような単量体としては、例えばビニルトリメトキシシラン、ビニルトリエトキシシラン、メタアクリロキシプロピルトリメトキシシランなどが挙げられる。
これら架橋性官能基を有する重合性単量体は１種を単独で使用してもよいし、２種以上を併用してもよい。
【００２１】
（架橋樹脂）
架橋樹脂は、アクリル樹脂を硬化させる樹脂である。熱硬化性樹脂組成物が架橋樹脂を含有することで、アクリル樹脂が架橋構造となり、クリヤ樹脂層１３の強度が高まるとともに、ステンレス鋼板１１に対するクリヤ樹脂層１３の密着性がより向上する。
【００２２】
架橋樹脂としては、イソシアネート樹脂、アミノ樹脂などが挙げられる。
架橋樹脂としてイソシアネート樹脂を用いる場合、加工性に優れる熱硬化性樹脂組成物が得られる。一方、架橋樹脂としてアミノ樹脂を用いる場合、表面硬度に優れる熱硬化性樹脂組成物が得られる。
これら架橋樹脂は１種を単独で使用してもよいし、２種以上を併用してもよい。
【００２３】
イソシアネート樹脂には、常温下でも硬化反応が進行するノンブロックタイプと、常温下では反応が進まないが、加熱することによって硬化反応が進行するブロックタイプとがある。ブロックタイプでは、イソシアネート基をフェノール類、オキシム類、活性メチレン類、ε−カプロラクタム類、トリアゾール類、ピラゾール類等のブロック剤によって封鎖することで、常温下では反応が進まないが、加熱することによって硬化反応が進行する。
イソシアネート樹脂としては、ノンブロックタイプおよびブロックタイプのいずれも使用可能であるが、プレコート型塗装による生産を行う場合は、連続生産時の作業性に優れる点で、ブロックタイプが好ましい。
【００２４】
ブロックタイプのイソシアネート樹脂は、分子中に２つ以上のイソシアネート基を有する化合物である。このような化合物としては、具体的に、トリレンジイソシアネート、ジフェニルメタンジイソシアネート、キシレンジイソシアネート、ナフタレンジイソシアネート等の芳香族ジイソシアネート；ヘキサメチレンジイソシアネート、ダイマー酸ジイソシアネート等の脂肪族ジイソシアネート；イソホロンジイソシアネート、シクロヘキサンジイソシアネート等の脂環族ジイソシアネート；これらイソシアネートのビューレットタイプの付加物やイソシアヌル環タイプの付加物などが挙げられる。
これらイソシアネート樹脂は１種を単独で使用してもよいし、２種以上を併用してもよい。
【００２５】
アクリル樹脂が架橋性官能基を有する場合、その架橋性官能基（例えば、ＯＨ基やＣＯＯＨ基等）とイソシアネート樹脂のイソシアネート基（ＮＣＯ基）との比は、当量比（モル当量比）で架橋性官能基／ＮＣＯ基＝１．０／０．２〜１．０／２．０となる範囲が好ましく、１．０／０．２〜１．０／１．５となる範囲がより好ましく、１．０／０．５〜１．０／１．２となる範囲がさらに好ましい。当量比が１．０／０．２以上であれば、熱硬化性樹脂組成物の架橋が充分となるため、ステンレス鋼板１１に対するクリヤ樹脂層１３の密着性が向上するとともに、耐水性や耐薬品性も良好となる。一方、当量比が１．０／２．０以下であれば、イソシアネート基が適量となるため未反応のイソシアネート樹脂が残りにくくなり、熱硬化性樹脂組成物の硬化性を良好に維持できる。熱硬化性樹脂組成物の硬化性が良好であれば、熱硬化性樹脂組成物の硬度が低下するのを抑制できるので、クリヤ樹脂層１３に加圧による圧痕が発生するのを抑制できる。
【００２６】
アミノ樹脂は、アミノ化合物（メラミン、グアナミン、尿素）とホルムアルデヒド（ホルマリン）を付加反応させ、アルコールで変性した樹脂の総称である。具体例としては、メラミン樹脂、ベンゾグアナミン樹脂、尿素樹脂、ブチル化尿素樹脂、ブチル化尿素メラミン樹脂、グリコールウリル樹脂、アセトグアナミン樹脂、シクロヘキシルグアナミン樹脂等が挙げられる。これらの中でも、反応速度と加工性の両面を考慮して、メラミン樹脂が好ましい。
メラミン樹脂は、変性するアルコールの種類によってメチル化メラミン樹脂、ｎ−ブチル化メラミン樹脂、イソブチル化メラミン樹脂、混合アルキル化メラミン樹脂などに分類される。これらの中でも、反応性に優れ、かつ可とう性とのバランスに優れる点で、メチル化メラミン樹脂が特に好ましい。
【００２７】
具体的には、メチル化メラミン樹脂としては、サイメル３００、３０１、３０３、３５０、３７０、７７１、３２５、３２７、７０３、７１２、７１５、７０１、２６７、２８５、２３２、２３５、２３６、２３８、２１１、２５４、２０４、２１２、２０２、２０７（以上、三井サイテック株式会社製）、ＬＵＷＩＰＡＬ ０６３、０６６、０６８、０６９、０７２、０７３（以上 ＢＡＳＦ製）、スーパーベッカミンＬ−１０５（以上、大日本インキ化学工業株式会社製）、メラン５２２、５２３、６２０、６２２、６２３（以上、日立化成工業株式会社製）等が挙げられる。
ｎ−ブチル化メラミン樹脂としては、マイコート５０６、５０８（以上、三井サイテック株式会社製）、ユーバン２０ＳＢ、２０ＳＥ、２１Ｒ、２２Ｒ、１２２、１２５、１２８、２２０、２２５、２２８、２８−６０、２０ＨＳ、２０２０、２０２１、２０２８、１２０（以上、三井化学株式会社製）、ＰＬＡＳＴＯＰＡＬ ＥＢＳ １００Ａ、１００Ｂ、４００Ｂ、６００Ｂ、ＣＢ（以上、ＢＡＳＦ製）、スーパーベッカミンＪ−８２０、Ｌ−１０９、Ｌ−１１７、Ｌ−１２７、Ｌ−１６４（以上、大日本インキ化学工業株式会社製）、メラン２１Ａ、２２、２２０、２０００、８０００（以上、日立化成工業株式会社製）、テスアジン３０２０、３０２１、３０３６（以上、日立化成ポリマー株式会社製）等が挙げられる。
イソブチル化メラミン樹脂としては、ユーバン６０Ｒ、６２、６２Ｅ、３６０、３６１、１６５、１６６−６０、１６９、２０６１（以上、三井化学株式会社製）、スーパーベッカミンＧ−８２１、Ｌ−１４５、Ｌ−１１０、Ｌ−１２５（以上、大日本インキ化学工業株式会社製）、ＰＬＡＳＴＯＰＡＬ ＥＢＳ ４００１、ＦＩＢ、Ｈ７３１Ｂ、ＬＲ８８２４（以上、ＢＡＳＦ製）、メラン２７、２８、２８Ｄ、２４５、２６５、２６９、２８９（以上、日立化成工業株式会社製）、テスアジン３０２７、３０２８、３０２９、３０３０、３０３７（以上、日立化成ポリマー株式会社製）等が挙げられる。
混合アルキル化メラミン樹脂としては、サイメル２６７、２８５、２３２、２３５、２３６、２３８、２１１、２５４、２０４、２１２、２０２、２０７（以上、三井サイテック株式会社製）等が挙げられる。
これらアミノ樹脂は１種を単独で使用してもよいし、２種以上を併用してもよい。
【００２８】
アミノ樹脂の含有量は、アクリル樹脂の固形分１００質量部に対して、１５〜５０質量部が好ましく、２５〜４０質量部がより好ましい。アミノ樹脂の含有量が１５質量部以上であれば、クリヤ樹脂層１３の架橋密度が上がるので、ステンレス鋼板１１に対する密着性がより向上する。また、クリヤ樹脂層１３の表面硬度が充分なものとなるので、耐傷付き性が高まる。一方、アミノ樹脂の含有量が５０質量部以下であれば、クリヤ樹脂層１３の柔軟性が高まる。
【００２９】
（硬化触媒）
熱硬化性樹脂組成物が架橋樹脂を含有する場合、熱硬化性樹脂組成物にはアクリル樹脂と架橋樹脂との架橋反応を促進させるための硬化触媒がさらに含まれていてもよい。
硬化触媒は、熱硬化性樹脂組成物に含まれる架橋樹脂の種類に応じて決定される。例えば、熱硬化性樹脂組成物が架橋樹脂としてイソシアネート樹脂を含有する場合、硬化触媒としては有機錫触媒が好ましい。
【００３０】
有機錫触媒としては、例えばジ−ｎ−ブチルチンオキサイド、ｎ−ジブチルチンクロライド、ジ−ｎ−ブチルチンジラウリレート、ジ−ｎ−ブチルチンジアセテート、ジ−ｎ−オクチルチンオキサイド、ジ−ｎ−オクチルチンジラウリレート、テトラ−ｎ−ブチルチンなどが挙げられる。
これら有機錫触媒は１種を単独で使用してもよいし、２種以上を併用してもよい。
【００３１】
硬化触媒として有機錫触媒を用いる場合、その含有量は、アクリル樹脂とイソシアネート樹脂との固形分の合計１００質量部に対して、０．００５〜０．０８質量部が好ましく、０．０１〜０．０６質量部がより好ましい。硬化触媒の含有量が０．００５質量部以上であれば、硬化触媒の効果が充分に得られる。一方、硬化触媒の含有量が０．０８質量部を超えると、単に硬化触媒の効果が頭打ちするだけでなく、反応性が過剰に高くなることによってイソシアネート基（ＮＣＯ基）が空気中の水分等と反応するなど、アクリル樹脂の架橋性官能基（例えば、ＯＨ基やＣＯＯＨ基等）との１：１反応をかえって阻害する場合がある。その結果、耐侯性が低下するなど本来の性能を発揮できなくなる恐れがある。また、イソシアネート樹脂としてノンブロックタイプを用いた場合、塗料の反応性が極端に速くなるために、アクリル樹脂とイソシアネート樹脂とを混合した後、直ちに塗装する必要性が生じ、塗装作業性が著しく低下する。
【００３２】
熱硬化性樹脂組成物が架橋樹脂としてアミノ樹脂を含有する場合、硬化触媒としてはスルホン酸系やアミン系の硬化触媒が好ましい。特に、クリヤ樹脂層１３の表面硬度をより高める目的で、より反応性の高いスルホン酸系の硬化触媒である、ｐ−トルエンスルホン酸やドデシルベンゼンスルホン酸を用いることが好ましい。
また、詳しくは後述するが、クリヤ樹脂層１３を形成する際には、通常、熱硬化性樹脂組成物等を含む塗料（クリヤ塗料）を調製し、この塗料を用いてクリヤ樹脂層１３を形成する。塗料の貯蔵安定性を向上させる観点から、硬化触媒としては、アミン等によって反応基が封鎖して常温下での反応を抑制されたブロック型酸触媒を用いることもできる。これらブロック型酸触媒としては、上述したスルホン酸系の硬化触媒のアミンブロックタイプなどが挙げられる。
【００３３】
硬化触媒としてスルホン酸系やアミン系の硬化触媒を用いる場合、その含有量は、アクリル樹脂とアミノ樹脂の固形分の合計１００質量部に対して、０．１〜４．０質量部が好ましい。硬化触媒の含有量が０．１質量部以上であれば、硬化触媒の効果が充分に得られる。硬化触媒の含有量が４．０質量部を超えても、硬化触媒の効果が頭打ちとなるだけでなく、塗料の貯蔵安定性が低下する場合がある。
【００３４】
（担持体）
担持体は、無機担体に有機防カビ剤が担持されたものである。詳細には、担持体は、無機担体と、無機担体に担持された有機防カビ剤と、からなる。
有機防カビ剤が無機担体に担持されていることで、有機防カビ剤の耐熱性が向上する。そのため、ステンレス鋼板１１の表面にクリヤ樹脂層１３を形成するに際して焼付けを行っても、担持体中の有機防カビ剤が失活しにくく、充分な防カビ性を発現できる。
なお、本実施形態において「担持」とは、付着や吸着等の物理的結合および／または化学的結合による無機担体への有機防カビ剤の固定を意味する。
【００３５】
無機担体としては、ゼオライト、シリカ、リン酸カルシウム、リン酸ジルコニウム、アパタイトなどが挙げられる。
【００３６】
有機防カビ剤は、カビ（真箘）類が直接触れた際にカビの細胞膜の形成を阻害することで、カビの発生や増殖を抑制する効果（防カビ性）を有する薬剤である。
有機防カビ剤としては、例えばヨード系化合物、イミダゾール系化合物、有機窒素系化合物、イソフタロ系化合物、ピリジン系化合物などが挙げられる。
ヨード系化合物としては、例えばジヨードメチルパラトリルスルホン、３−ヨード−２−プロピニルブチルカルバメート（ＩＰＢＣ）、１−［［（３−ヨード−２−プロピニル）オキシ］メトキシ］−４−メトキシベンゼン、３−ブロモ−２，３−ジヨード−２−プロペニルエチルカーボネート、２，３，３−トリヨードアリルアルコール、パラクロロフェニル−３−ヨードプロパルギルホルマールなどが挙げられる。
イミダゾール系化合物としては、例えばメチル−２−（４−チアゾリル）ベンゾイミダゾール、２−メトキシカルボニルアミノベンツイミダゾールなどが挙げられる。
有機窒素系化合物としては、例えば２（２−フラニル）−３（５−ニトロ−２−フラニル）アクリルアミド、Ｎ−ブロモアセトアミドなどが挙げられる。
イソフタロ系化合物としては、例えば２，４，５，６−テトラクロロイソフタロニトリルなどが挙げられる。
ピリジン系化合物としては、例えば２，３，５，６−テトラクロロ−４−（メチルスルホニル）ピリジン、ビス（ピリジン−２−チオール−１−オキシド)亜鉛酸、２−ピリジンチオール−１−オキシドナトリウム塩、２，２’−ジチオビスピリジン−１−オキシドなどが挙げられる。
【００３７】
これら有機防カビ剤は１種を単独で使用してもよいし、２種以上を併用してもよい。
担持体の市販品としては、例えばエッセンガード１０、２０（以上、株式会社シナネンゼオミック製）；ＰＢＭ（以上、株式会社エム・アイ・シー製）；カビノン８００、９００、９３０Ｖ、９４０（以上、東亞合成株式会社製）などが挙げられる。
これら担持体は１種を単独で使用してもよいし、２種以上を併用してもよい。
【００３８】
担持体の含有量は、熱硬化性樹脂組成物の総質量に対して０．５質量％以上であり、０．５〜２．０質量％が好ましく、１．０〜１．５質量％がより好ましい。担持体の含有量が０．５質量％以上であれば、充分な防カビ性が得られる。かかる効果は、担持体の含有量が上限値を超えると頭打ちとなる。
【００３９】
（抗菌剤）
抗菌剤は、細菌が直接触れた際に細菌の細胞膜の形成を阻害することで、細菌の発生や増殖を抑制する効果（抗菌性）を有する薬剤である。
抗菌剤としては、遷移金属を含む化合物が好ましく、具体的には遷移金属単体、遷移金属担持体などが挙げられる。遷移金属担持体は、担体と、担体に担持された遷移金属と、からなる。
遷移金属としては、銀（Ａｇ）、銅（Ｃｕ）、亜鉛（Ｚｎ）などが挙げられる。これら遷移金属は１種を単独で使用してもよいし、２種以上を併用してもよい。
遷移金属を担持させる担体としては、例えばゼオライト、シリカゲル、リン酸カルシウム、ケイ酸塩、酸化チタンなどが挙げられる。
【００４０】
Ａｇ系抗菌剤の市販品としては、例えばゼオミックＡＫ、ＳＷ、ＨＤ（以上、株式会社シナネンゼオミック製）；シルウェルＢ３（以上、富士シリシア化学株式会社製）；ノバロンＡＧ（以上、東亞合成株式会社製）；バイオカットＳＶ（以上、日本曹達株式会社製）などが挙げられる。
Ａｇ／Ｃｕ系抗菌剤の市販品としては、例えばゼオミックＡＣ（以上、株式会社シナネンゼオミック製）などが挙げられる。
Ａｇ／Ｚｎ系抗菌剤の市販品としては、例えばバクテキラー（以上、カネボー化成株式会社製）などが挙げられる。
【００４１】
これら抗菌剤は１種を単独で使用してもよいし、２種以上を併用してもよい。
抗菌剤の含有量は、熱硬化性樹脂組成物の総質量に対して０．５〜２．０質量％が好ましく、１．０〜１．５質量％がより好ましい。抗菌剤の含有量が０．５質量％以上であれば、充分な抗菌性が得られる。抗菌剤の含有量が２．０質量％以下であれば、クリヤ樹脂層１３が白濁するのを抑制でき、意匠性を良好に維持できる。
【００４２】
（撥水性樹脂）
撥水性樹脂は、高い界面張力を有する樹脂である。熱硬化性樹脂組成物が撥水性樹脂を含んでいれば、クリヤ樹脂層１３の表面張力が高まり、水等の液体に対する接触角が大きくなる。その結果、水等の液体がクリヤ樹脂層１３の表面に留まることが抑制され、汚れ成分の固着が軽減される。
家電製品等において、カビが発生したり増殖したりしやすい箇所は、通常、ふき取りなどのメンテナンスが困難であり、汚れ成分が固着しやすい傾向にある。このような箇所に固着した汚れ成分はカビの栄養源となる。また、防カビ剤はカビと直接接触することでその効果を発揮するが、汚れが固着しているとカビと防カビ剤との接触が妨げられ、充分な防カビ性を発現しにくくなる恐れがある。そのため、長期間にわたって家電製品等を使用することで、汚れ成分が固着した箇所は防カビ性の効果が低下する場合がある。
熱硬化性樹脂組成物が撥水性樹脂を含んでいれば、汚れ成分の固着が軽減されるので、担持体中の有機防カビ剤の効果（防カビ性）を長期間にわたって持続的に発現できる。熱硬化性樹脂組成物が抗菌剤をさらに含んでいれば、抗菌性も長期間にわたって持続的に発現できる。
【００４３】
撥水性樹脂としては、アクリルシリコーン樹脂、フッ素樹脂などが挙げられる。
アクリルシリコーン樹脂としては、例えば例えばシリコーン変性アクリル樹脂が挙げられる。より具体的には、アクリル系単量体単位を含む重合体と、ポリオルガノシロキサンとを反応させて得られたブロック重合体またはグラフト重合体が挙げられ、これらの中でもグラフト重合体が好ましい。以下、このグラフト重合体を特に「シリコーングラフトアクリル樹脂」ともいう。シリコーングラフトアクリル樹脂は、アクリル系単量体から誘導される直鎖状の構造部分である主鎖に、シロキサンから誘導される構造部分である側鎖がグラフト化したものである。
アクリル系単量体としては、アクリル樹脂の説明において先に例示した非官能性単量体、架橋性官能基を有する重合性単量体などが挙げられる。
【００４４】
フッ素樹脂としては、例えばポリテトラフルオロエチレン（ＰＴＦＥ）、ポリフッ化ビニリデン（ＰＶＤＦ）、ポリフッ化ビニル（ＰＶＦ）、テトラフルオロエチレン−エチレン共重合体（ＥＴＦＥ）テトラフルオロエチレン−パーフルオロアルキルビニルエーテル共重合体（ＰＦＡ）、テトラフルオロエチレン−ヘキサフルオロプロピレン共重合体（ＦＥＰ）などが挙げられる。
【００４５】
これら撥水性樹脂は１種を単独で使用してもよいし、２種以上を併用してもよい。
撥水性樹脂の含有量は、熱硬化性樹脂組成物の総質量に対して０．１〜５．０質量％が好ましく、０．１〜３．０質量％がより好ましい。撥水性樹脂の含有量が０．１質量％以上であれば、クリヤ樹脂層１３の表面張力が充分に高まる。かかる効果は、撥水性樹脂の含有量が上限値を超えると頭打ちとなる。また、撥水性樹脂の含有量が５．０質量％以下であれば、クリヤ樹脂層１３の光沢が低下しにくく、意匠性を良好に維持できる。
【００４６】
（任意成分）
クリヤ樹脂層１３には、紫外線吸収剤や光安定剤等の耐光性付与剤、透明性を有する有機顔料や無機顔料、各種パール顔料やアルミペースト等の光輝材、分散剤、消泡剤、レベリング剤、レオロジーコントロール剤、湿潤剤、潤滑剤などの添加剤をさらに含んでいてもよい。
【００４７】
＜接触角＞
クリヤ樹脂層１３の露出した表面（ステンレス鋼板１１とは反対側の面）の水に対する接触角（水接触角）は８０°以上が好ましく、８５°以上がより好ましく、９０°以上がさらに好ましい。水接触角が８０°以上であれば、汚れ成分等を含む水などがクリヤ樹脂層１３の表面に接触しても、前記表面に留まりにくく、流れ落ちやすい。よって、クリヤ樹脂層１３の表面に汚れ成分が固着しにくいため、防カビ性を長期間にわたって持続的に発現できる。熱硬化性樹脂組成物が抗菌剤をさらに含んでいれば、抗菌性も長期間にわたって持続的に発現できる。
クリヤ樹脂層１３の表面の水接触角の上限は特に限定されないが、実現可能な最大接触角という観点から１１０°が好ましく、１０５°がより好ましく、１００°がさらに好ましい。
【００４８】
クリヤ樹脂層１３の水接触角は、熱硬化性樹脂組成物中の撥水性樹脂の種類や含有量を調節することで容易に制御できる。
クリヤ樹脂層１３の水接触角は、クリヤ樹脂層１３の表面に水を１滴滴下し、１秒経過後の水接触角を接触角計を用いて測定される値である。
【００４９】
＜厚さ＞
クリヤ樹脂層１３の膜厚は、１〜１０μｍであることが好ましい。クリヤ樹脂層１３の膜厚が１μｍ以上であれば、加工性を良好に維持できる。クリヤ樹脂層１３の膜厚が１０μｍ以下であれば、透明性を良好に維持できるので、意匠性により優れる。
【００５０】
「クリヤ塗装ステンレス鋼板の製造方法」
次に、上述したクリヤ塗装ステンレス鋼板１０の製造方法の一例について説明する。なお、クリヤ塗装ステンレス鋼板１０の製造方法は以下の例に限定されるものではない。
この例の製造方法では、まず、ステンレス鋼板１１をアルカリ脱脂や酸、アルカリによるエッチング等の公知の前処理を施すことが好ましい。
次いで、ステンレス鋼板１１に、化成処理液を塗布し、乾燥して、化成処理塗膜１２を形成する。
【００５１】
化成処理液には、クロメートタイプとノンクロメートタイプがあるが、環境に対する配慮の観点からノンクロメートタイプが好ましい。
ノンクロメートタイプの化成処理液としては、シランカップリング剤と、水または有機溶剤等の溶媒と、必要に応じて架橋剤や液状防錆剤とを含むものが挙げられる。
シランカップリング剤としては、化成処理塗膜１２の説明において先に例示したアミノシラン系カップリング剤、エポキシシラン系カップリング剤などが挙げられる。シランカップリング剤は１種を単独で使用してもよいし、２種以上を併用してもよい。
有機溶剤としては、例えばトルエン、キシレン、ベンゼン、シクロヘキサン、ヘキサン等の炭化水素；メタノール、エタノール、プロパノール、ブタノール等のアルコール；酢酸エチル、酢酸ブチル等のエステル化合物；ジエチルエーテル等のエーテル化合物；アセトン、メチルエチルケトン、メチルイソブチルケトン等のケトン；ジメチルホルムアミド、ジメチルスルホキシド等の極性溶媒などが挙げられる。これら有機溶剤は１種を単独で使用してもよいし、２種以上を併用してもよい。
【００５２】
化成処理は、化成処理液を付着量が２〜５０ｍｇ／ｍ２（蛍光Ｘ線にてＳｉＯ２量を測定）になるようにステンレス鋼板１１の表面に塗装し、乾燥することで行われる。
化成処理液の塗装方法としては、スプレー、ロールコート、バーコート、カーテンフローコート、静電塗布等の方法を用いることができる。
化成処理液の乾燥は、ステンレス鋼板１１に塗装された化成処理液中の溶媒を蒸発させればよく、その温度はステンレス鋼板１１の素材最高到達温度（ＰＭＴ）が６０〜１４０℃程度が適当である。
【００５３】
次いで、化成処理塗膜１２の表面に、クリヤ塗料を塗布し、乾燥（焼付け）する。
前記クリヤ塗料としては、上述した熱硬化性樹脂組成物と、溶媒と、必要に応じて任意成分とを含むものが好ましい。
クリヤ塗料に用いられる溶媒としては、化成処理液の説明において先に例示した溶媒が挙げられる。
【００５４】
クリヤ塗料の塗布方法としては、化成処理液の塗布方法と同じ方法が適用される。
クリヤ塗料を塗装した後の硬化条件は、ステンレス鋼板１１の素材最高到達温度（ＰＭＴ）にして２００〜２７０℃となるように加熱することが好ましく、より好ましくは２１０〜２５０℃である。素材最高到達温度が２００℃未満であると、硬化反応が充分に進まず、クリヤ樹脂層１３の表面硬度が低下するだけでなく、ステンレス鋼板１１とクリヤ樹脂層１３との密着性が低下することがある。一方、素材最高到達温度が２７０℃を超えると、クリヤ樹脂層１３の柔軟性が低下しやすくなる。加えて、クリヤ塗装ステンレス鋼板１０が黄変して意匠性を低下させることがある。
【００５５】
「作用効果」
以上説明したクリヤ塗装ステンレス鋼板は、無機担体に有機防カビ剤が担持された担持体を含むクリヤ樹脂層を備える。そのため、ステンレス鋼板１１の表面にクリヤ樹脂層１３を形成するに際して焼付けを行っても、担持体中の有機防カビ剤が失活しにくく、充分な防カビ性を発現できる。
よって、本実施形態のクリヤ塗装ステンレス鋼板は防カビ性に優れる。
【００５６】
特に、クリヤ樹脂層が抗菌剤を含んでいれば、抗菌性にも優れる。また、クリヤ樹脂層が撥水性樹脂をさらに含んでいれば、汚れ成分の固着が軽減されるので、防カビ性や抗菌性を長期間にわたって持続的に発現できる。
【００５７】
「用途」
本実施形態のクリヤ塗装ステンレス鋼板は、家庭用や業務用の電化製品、電子機器製品の筐体や内装材、表装材として好適に使用される。
【００５８】
「他の実施形態」
本発明のクリヤ塗装ステンレス鋼板は、上述したものに限定されない。例えば、上述した実施形態例では、ステンレス鋼板の片面のみにクリヤ樹脂層が形成されているが、ステンレス鋼板の両面にクリヤ樹脂層が形成されていてもよい。また、上述した実施形態例では、ステンレス鋼板とクリヤ樹脂層との間に化成処理塗膜を有しているが、化成処理塗膜を有していなくてもよい。
【００５９】
また、上述した実施形態例では、クリヤ樹脂層は単層構造であるが、積層構造であってもよい。ただし、クリヤ樹脂層が積層構造の場合、少なくとも最上層に担持体が含まれていることが好ましい。クリヤ樹脂層が抗菌剤を含む場合は、少なくとも最上層に抗菌剤が含まれていることが好ましい。また、クリヤ樹脂層が撥水性樹脂を含む場合、最上層以外の層に撥水性樹脂が含まれていると、この層の上に形成される層の平滑性が低下する傾向にあり、表面外観が損なわれることがある。よって、撥水性樹脂は最上層のみに含まれることが好ましい。
【実施例】
【００６０】
以下、実施例により本実施形態を具体的に説明するが、本実施形態はかかる実施例のみに限定されるものではない。【００６１】
「実施例１」
＜クリヤ塗料の調製＞
アクリル樹脂溶液（ＤＩＣ株式会社製、「アクリディックＡ８０１−Ｐ」）と、イソシアネート樹脂溶液としてブロックタイプのイシシアネート樹脂溶液（住化バイエルウレタン株式会社製、「デスモジュールＢＬ３５７５」、ＮＣＯ基含有率１０．５質量％）とを、アクリル樹脂溶液のヒドロキシル基（ＯＨ基）と、イソシアネート樹脂溶液のイソシアネート基（ＮＣＯ基）との比が、当量比（モル当量比）でＮＣＯ基／ＯＨ基＝１／１となるように混合し、混合物を得た。
得られた混合物と、撥水性樹脂としてシリコーングラフトアクリル樹脂（東亞合成株式会社製、「レゼダＧＳ−１０１５」）と、多孔質シリカにジヨードメチルパラトリルスルホンが担持された担持体（株式会社エム・アイ・シー製、「ＰＢＭ」）と、Ａｇ系抗菌剤（株式会社シナネンゼオミック製、「ゼオミックＡＫ」）とを、固形分換算で表１に示す値となるように混合し、熱硬化性樹脂組成物を含むクリヤ塗料を得た。【００６２】
＜クリヤ塗装ステンレス鋼板の製造＞
ステンレス鋼板としては、ＳＵＳ４３０／Ｎｏ．４研磨仕上げ材を用いた。
このステンレス鋼板の一方の面に、アミノシラン系カップリング剤を含む化成処理液を、ロールコータにて、蛍光Ｘ線にて測定されるＳｉＯ２が２〜１０ｍｇ／ｍ２になるように塗装し、素材最高到達温度（ＰＭＴ）が１００℃になるよう乾燥させ、ステンレス鋼板の表面に化成処理塗膜を形成した。
次いで、化成処理塗膜の表面に、クリヤ塗料をバーコータにより塗布し、表面温度が２２４℃になるように焼付け、厚さ５μｍのクリヤ樹脂層を成膜させて、クリヤ塗装ステンレス鋼板を得た。
得られたクリヤ塗装ステンレス鋼板について、以下の測定、評価方法に基づき、クリヤ樹脂層の水接触角を測定し、防カビ性および抗菌性を評価した。結果を表１に示す。【００６３】
＜測定・評価＞
（１）水接触角の測定
クリヤ樹脂層の表面に水を１滴（３μＬ）滴下し、１秒経過後の水接触角を、接触角計（協和界面科学株式会社製、「Ｄｒｏｐ  Ｍａｓｔｅｒ  Ｍ５００」）を用いて測定した。【００６４】
（２）防カビ性の評価
ＪＩＳ  Ｚ  ２９１１：２０００に準拠して防カビ性を評価した。具体的な条件および評価基準は以下の通りである。
<<条件>>
・胞子懸濁液：単一胞子懸濁液
・懸濁液滴下量：０．１ｍＬ
・保存温度：２９±１℃（２８〜３０℃）
・保存日数：４週間
・カビ種：黒麹カビ（ＮＢＲＣ６３４１）
・予備殺菌方法：ＵＶライト１０分間照射
<<評価基準>>
０点：肉眼および顕微鏡下で、カビの発育が認められない。
１点：肉眼ではカビの発育が認められないが、顕微鏡下で確認できる。
２点：菌糸の発育が肉眼で認められるが、発育部分の面積はクリヤ樹脂層の表面の面積の２５％未満である。
３点：菌糸の発育が肉眼で認められ、発育部分の面積はクリヤ樹脂層の表面の面積の２５％以上である。
なお、０点の場合、クリヤ樹脂層はカビの栄養源とはならないと判断される。１点の場合、クリヤ樹脂層はカビをわずかに発育させる程度の栄養源となる物質を含むか、汚染されていると判断される。２点または３点の場合、クリヤ樹脂層はカビに対して抵抗力がなく、カビの発育に適当な栄養源を含むと判断される。【００６５】
（３）抗菌性の評価
ＪＩＳ  Ｚ  ２８０１：２０１１に準拠して抗菌性を評価した。
具体的には、菌種として黄色ブドウ球菌または大腸菌を用い、普通ブイヨン培地が５００倍に希釈され、菌数が１×１０５個／ｍＬとなるように箘液を調製した。
次いで、クリヤ塗装ステンレス鋼板のクリヤ樹脂層の表面に箘液を接種し、次いでポリエチレンフィルムを被せて密着させた状態で、温度３５℃、湿度９０％の条件で２４時間培養した。培養後のコロニー数をカウントして生菌数を求め、下記式より抗菌活性値を算出した。抗菌活性値が２．０以上（すなわち、９９％以上の死滅率）であれば抗菌効果があると判断される。
抗菌活性値＝ｌｏｇ（比較例１の生菌数／比較例１以外の例の生菌数）【００６６】
「実施例２〜５」
混合物と、撥水性樹脂と、担持体と、Ａｇ系抗菌剤の配合組成が固形分換算で表１に示す値となるように変更した以外は、実施例１と同様にして熱硬化性樹脂組成物を含むクリヤ塗料を調製し、得られたクリヤ塗料を用いてクリヤ塗装ステンレス鋼板を製造し、各種測定および評価を行った。結果を表１に示す。【００６７】
「実施例６」
混合物と、撥水性樹脂と、アミノ樹脂と、担持体と、Ａｇ系抗菌剤の配合組成が固形分換算で表１に示す値となるように変更した以外は、実施例１と同様にして熱硬化性樹脂組成物を含むクリヤ塗料を調製し、得られたクリヤ塗料を用いてクリヤ塗装ステンレス鋼板を製造し、各種測定および評価を行った。結果を表１に示す。
なお、アミノ樹脂としてメチル化メラミン樹脂溶液（三井サイテック株式会社製、「サイメル３０３」）を用いた。【００６８】
「実施例７」
混合物と、撥水性樹脂と、担持体と、Ａｇ系抗菌剤と、親水化剤の配合組成が固形分換算で表１に示す値となるように変更した以外は、実施例１と同様にして熱硬化性樹脂組成物を含むクリヤ塗料を調製し、得られたクリヤ塗料を用いてクリヤ塗装ステンレス鋼板を製造し、各種測定および評価を行った。結果を表１に示す。
なお、親水化剤としてシリケートオリゴマー（コルコート株式会社製、「ＥＭＳ−４８５」）を用いた。【００６９】
「比較例１、２」
混合物と、撥水性樹脂と、担持体と、Ａｇ系抗菌剤の配合組成が固形分換算で表２に示す値となるように変更した以外は、実施例１と同様にして熱硬化性樹脂組成物を含むクリヤ塗料を調製し、得られたクリヤ塗料を用いてクリヤ塗装ステンレス鋼板を製造し、各種測定および評価を行った。結果を表２に示す。【００７０】
「比較例３〜６」
担持体の代わりに、有機防カビ剤、または有機防カビ剤および無機化合物を用い、これらと、混合物と、撥水性樹脂と、Ａｇ系抗菌剤の配合組成が固形分換算で表２に示す値となるように変更した以外は、実施例１と同様にして熱硬化性樹脂組成物を含むクリヤ塗料を調製し、得られたクリヤ塗料を用いてクリヤ塗装ステンレス鋼板を製造し、各種測定および評価を行った。結果を表２に示す。
なお、有機防カビ剤としてジヨードメチルパラトリルスルホンを用い、無機化合物として多孔質シリカを用いた。【００７１】
【表１】
0006956850.tif 000002
【００７２】
【表２】
0006956850.tif 000003
【００７３】
表１の結果より、各実施例で得られたクリヤ塗装ステンレス鋼板は、防カビ性および抗菌性に優れていた。
一方、表２の結果より、担持体を用いなかった比較例１のクリヤ塗装ステンレス鋼板は、防カビ性に劣っていた。
担持体の量が０．２質量％である比較例２のクリヤ塗装ステンレス鋼板は、防カビ性に劣っていた。また、黄色ブドウ球菌に対する抗菌性にも劣っていた。
無機担体に担持されていない有機防カビ剤を用いた比較例３〜６のクリヤ塗装ステンレス鋼板は、防カビ性に劣っていた。
【産業上の利用可能性】
【００７４】
本実施形態のクリヤ塗装ステンレス鋼板は、防カビ性に優れる。このため、本実施形態のクリヤ塗装ステンレス鋼板は、家庭用や業務用の電化製品、電子機器製品の筐体や内装材、表装材として好適に使用される。
【符号の説明】
【００７５】
１０  クリヤ塗装ステンレス鋼板
１１  ステンレス鋼板
１２  化成処理塗膜
１３  クリヤ樹脂層
【図１】
0006956850.tif 000004